МАСЛЯНО-СМОЛЯНАЯ КОМПОЗИЦИЯ
OIL-RESIN COMPOSITION

Изобретение относится к области органических высокомолекулярных соединений, а именно к составам для нанесения покрытий, и может быть использовано в лакокрасочной промышленности при производстве лаков, красок и адгезивов.
Известно пленкообразующее [SU 802343 A1, МПК5 C09F 7/06, опубл. 07.02.1981], полученное сплавлением 30% оксиполимеризованного полувысыхающего растительного масла и 70% нефтеполимерной смолы с последующим охлаждением и введением растворителя и свинцово-марганцевого сиккатива.
Недостатками процесса получения данного пленкообразующего являются необходимость проведения процесса при высокой температуре (240-280°C), длительное время сплавления (5-10 ч) и использование в составе пленкообразующего токсичного свинцово-марганцевого сиккатива.
Известна пленкообразующая композиция [SU 910709 A1, МПК2 C09D 3/733, C09D 3/28, опубл. 07.03.1982], которая включает нефтеполимерную смолу, растительное масло, сиккатив НФ-1 (нафтенат свинцово-марганцевый), модифицирующую добавку (резинат цинка, резинат кальция или глицериновый эфир канифоли) и органический растворитель.
Недостатком данной композиции является обязательное использование модифицирующей добавки для совмещения растительного масла и нефтеполимерной смолы, использование токсичного сиккатива.
Известно масляно-смоляное пленкообразующее [SU 704976 A1, МПК2 C09F 7/06, опубл. 25.12.1979], полученное совмещением растительных масел (в том числе оксидированных) с нефтеполимерной смолой в присутствии инициаторов пероксидного типа. Совмещение проводят в органическом растворителе при 70-150°C в течение 1,5-3,0 ч, затем вводят свинцово-марганцевый сиккатив НФ-1 и хлорпарафин.
Синтез проводят в относительно мягких условиях, но требуется использование термически нестойких пероксидных инициаторов, токсичных сиккативов.
Известна масляно-смоляная композиция [RU 2409596 C1, МПК (2006.01) C08F 240/00, C09D 191/00, опубл. 20.01.2011], выбранная в качестве прототипа, включающая оксидированное подсолнечное масло, модифицированную алкилметакрилатом нефтеполимерную смолу и растворитель при следующем соотношении компонентов, мас. %:
оксидированное подсолнечное масло
10-20
модифицированная алкилметакрилатом нефтеполимерная смола
30-40
растворитель
50
К недостаткам этой композиции относится низкая прочность при ударе (10 см) покрытий на ее основе, сложности при получении модифицированной нефтеполимерной смолы (использование малодоступных алкилакрилатов, легко гидролизующегося тетрахлорида титана, пожаровзрывоопасных алюминийорганических соединений и оксида пропилена).
Предложенная масляно-смоляная композиция обладает улучшенной прочностью при ударе покрытий на ее основе, позволяет расширить ассортимент пленкообразующих.
Масляно-смоляная композиция, так же как в прототипе, содержит оксидированное подсолнечное масло, модифицированную нефтеполимерную смолу и органический растворитель.
Согласно изобретению в качестве модифицированной нефтеполимерной смолы используют озонированную нефтеполимерную смолу, модифицированную моноэтаноламином, при следующем соотношении компонентов, мас. %:
оксидированное подсолнечное масло
30-35
озонированная нефтеполимерная смола,
модифицированная моноэтаноламином
15-20
растворитель
остальное
В качестве растворителя могут быть использованы ароматические углеводороды, например, ксилол, сольвент нефтяной или каменноугольный и др.
Оксидированное подсолнечное масло получают окислением подсолнечного масла в присутствии триэтилалюминия при температуре 130°C до вязкости 1600 с по ВЗ-4 при 20°C [RU 2229492 C1, МПК7 C09F 7/02, опубл. 27.05.04].
Модифицированную (аминированную) нефтеполимерную смолу получают взаимодействием озонированной нефтеполимерной смолы с моноэтаноламином в соотношении 10:1 в присутствии 0,1% от массы реагентов серной или фосфорной кислоты [Bondaletov V.G., Тroyan А.А., Bondaletova A.V., Kuhlenkova N.O. Study of petroleum resins modification by ethanolamines // Procedia Chemistry. 2014. №10. P. 494-499].
Для получения масляно-смоляной композиции 50%-ные растворы модифицированной нефтеполимерной смолы и оксидированного подсолнечного масла смешивают в заданном соотношении при температуре 20-25°C.
В таблице представлены характеристики покрытий, полученных при использовании образцов масляно-смоляной композиции.
Пример 1 (образец 1).
70 г 50%-го раствора оксидированного подсолнечного масла в сольвенте и 30 г 50%-го раствора модифицированной моноэтаноламином озонированной нефтеполимерной смолы в сольвенте перемешивают при температуре 20-25°C в течение 10-15 минут. Оценивают цвет полученного раствора, затем наносят покрытия методом полива на металлические пластины и определяют время высыхания покрытия, адгезию, прочность при изгибе и прочность при ударе.
Прочность при ударе составляет 30 см.
Пример 2 (образец 2).
64 г 50%-ного раствора оксидированного подсолнечного масла в сольвенте и 36 г 50%-ного раствора модифицированной моноэтаноламином озонированной нефтеполимерной смолы в сольвенте перемешивают при температуре 20-25°C в течение 10-15 минут. Оценивают цвет полученного раствора, затем наносят покрытия методом полива на металлические пластины и определяют время высыхания покрытия, адгезию, прочность при изгибе и прочность при ударе.
Прочность при ударе составляет 45 см.
Пример 3 (образец 3).
60 г 50%-ного раствора оксидированного подсолнечного масла в сольвенте и 40 г 50%-го раствора модифицированной моноэтаноламином озонированной нефтеполимерной смолы в сольвенте перемешивают при температуре 20-25°C в течение 10-15 минут. Оценивают цвет полученного раствора, затем наносят покрытия методом полива на металлические пластины и определяют время высыхания покрытия, адгезию, прочность при изгибе и прочность при ударе.
Прочность при ударе составляет 50 см.